(57)【要約】  パンク後の圧力損失に対するタイヤの耐性を試験する方法であって、  −  タイヤのウォールに複数のパンク誘発物を挿入することによって複数のパンクを形成するステップと、  −  パンク誘発物がタイヤ内に存在する状態で、調整した膨張圧で所与の距離にわたってタイヤを走行させるステップと、  −  走行を停止するステップと、  −  各パンクについて、パンクの漏出率の推定に基づいて圧力損失耐性指数を求めるステップと、を含み、第１段階において、複数のパンク誘発物を釘などの壁部が滑らかな尖った物体で構成し、物体が走行中に排出されないように走行を行い、第２段階において、複数のパンク誘発物をねじなどの尖ってはいるが壁部にねじ山がある物体で構成し、８０ｋｍ／ｈ未満の速度で走行を行う方法。【選択図】図４
2016531289.tif 000002
【特許請求の範囲】
【請求項１】
パンク後の圧力損失に対するタイヤの耐性を試験する方法であって、
−  前記タイヤのウォールに、当該ウォールを通して複数のパンク誘発物を挿入することにより、複数のパンクを形成するステップと、
−  前記パンク誘発物が前記タイヤ内に存在する状態で、調整した膨張圧で所与の距離にわたって前記タイヤを走行させるステップと、
−  走行を停止するステップと、
−  各パンクについて、前記パンクの漏出率の推定に基づいて圧力損失耐性指数を求めるステップと、
を含み、
−  第１段階において、前記複数のパンク誘発物が釘などの壁部が滑らかな尖った物体で構成され、前記物体が走行中に排出されないように走行を行い、
−  第２段階において、前記複数のパンク誘発物が、ねじなどの尖ってはいるが、壁部にねじ山がある物体で構成され、８０ｋｍ／ｈ未満の速度で走行を行う、
ことを特徴とする試験方法。
【請求項２】
前記第２段階における前記パンク誘発物の前記挿入は、前記タイヤが摂氏約５０〜６０度の温度の時に行われる、
請求項１に記載の試験方法。
【請求項３】
前記第１段階における前記走行は、９０〜１２０ｋｍ／ｈの一定速度Ｖ1で行われる、
請求項１又は２に記載の試験方法。
【請求項４】
前記第２段階における前記走行は、５０〜７５ｋｍ／ｈの一定速度Ｖ2で行われる、
請求項１から３の１項に記載の試験方法。
【請求項５】
前記第２段階は、８０ｋｍ／ｈを上回る一定速度Ｖ2-2における第２の試験をさらに含む、
請求項１から４のいずれか１項に記載の試験方法。
【請求項６】
−  前記タイヤのウォールに、当該ウォールを通して複数のパンク誘発物を挿入することによって複数のパンクを形成するステップと、
−  前記タイヤの前記ウォールから前記複数のパンク誘発物を引き抜くステップと、
−  前記パンク誘発物を引き抜いた後に、調整した膨張圧で所与の距離にわたって１２０ｋｍ／ｈを上回る速度Ｖ3で前記タイヤを走行させるステップと、
−  走行を停止するステップと、
−  各パンクについて、前記パンクの漏出率の推定に基づいて圧力損失耐性指数を求めるステップと、
を含む第３段階をさらに含む、
請求項１から５のいずれか１項に記載の試験方法。
【請求項７】
前記速度Ｖ3は一定であり、１８０ｋｍ／ｈ未満である、
請求項６に記載の試験方法。
【請求項８】
前記タイヤがセルフシール製品を含まない場合、走行を停止した際、かつ、前記圧力損失耐性指数を求める前に、前記タイヤの内部キャビティにシール製品を導入する、
請求項１から７のいずれか１項に記載の試験方法。
【請求項９】
−  前記パンクの全てについて前記段階毎に平均圧力損失耐性指数（ＩM1、ＩM2、ＩM3）を計算するさらなるステップを含む、
請求項１から８のいずれか１項に記載の試験方法。
【請求項１０】
−  各パンク誘発物のスコアを組み合わせ、前記物体が顧客ベース内で出現する頻度を示す曲線を用いて前記スコアに重み付けすることによって計算される圧力損失耐性指数（ＩM1、ＩM2、ＩM3）を前記パンクの全てについて前記段階毎に計算するステップをさらに含む、
請求項１から８のいずれか１項に記載の試験方法。
【請求項１１】
ウォールに複数のパンクを含む前記タイヤが走行する前記距離は２００ｋｍを上回り、好ましくは５００ｋｍを上回る、
請求項１から１０のいずれか１項に記載の方法。
【請求項１２】
前記タイヤは、回転道路上を走行する、
請求項１から１１のいずれか１項に記載の方法。
【請求項１３】
前記複数のパンク誘発物を前記タイヤの前記ウォールに挿入する前に、前記タイヤを膨張させる、
請求項１から１２のいずれか１項に記載の方法。
【請求項１４】
走行中の前記膨張圧は、タイヤのタイプに従って１．８〜５バールの圧力に調整される、
請求項１から１３のいずれか１項に記載の方法。
【請求項１５】
前記複数のパンク誘発物は、様々な直径及び／又は様々な長さのねじ及び釘を含む、
請求項１から１４のいずれか１項に記載の方法。
【請求項１６】
前記複数のパンク誘発物は、１０〜５０個のパンク誘発物、好ましくは２０〜４０個の物体を含む、
請求項１から１５のいずれか１項に記載の方法。
【請求項１７】
１又は複数の前記パンク誘発物の前記直径は、３〜５ｍｍである、
請求項１から１６のいずれか１項に記載の方法。
【請求項１８】
１又は複数の前記パンク誘発物は、前記タイヤの前記クラウンに挿入される、
請求項１から１７のいずれか１項に記載の方法。
【請求項１９】
各パンクの前記漏出率を視覚化して定性的に評価するように界面活性剤を使用する、
請求項１から１８のいずれか１項に記載の方法。
【請求項２０】
パンクの前記漏出率を評価するために、
−  １００：泡が見えず、漏出なし、
−  ８０：拡大鏡を用いてしか確認できない０．１ｍｍ未満の直径の非常に小さな泡が存在するナノ漏出、
−  ６０：０．１〜１ｍｍの直径の裸眼で見える小さな泡が存在するマイクロ漏出、
−  ０：１ｍｍを超える直径の成長する泡が存在し、又は流量が大き過ぎて泡が全く存在しない漏出、
というスコア付けスキームを使用する、
請求項１９に記載の方法。
【発明の詳細な説明】
【技術分野】
【０００１】
本発明は、タイヤに関し、具体的には、タイヤのパンク後の圧力損失に対する耐性を試験する方法に関する。
【背景技術】
【０００２】
タイヤのウォールにねじ又は釘などのパンク誘発物が突き刺さり、すなわち「パンク」すると、パンクを通じてタイヤの膨張空気が漏出し、結果として生じる圧力損失によってタイヤが潰れ、車両が止まってしまうことがある。
【０００３】
パンク行為からタイヤが潰れるまでの間に経過する時間は非常に様々であり、特にパンク誘発物のサイズだけでなく、パンク誘発物がタイヤのウォール内に存在する状態で走行し続けたか否かにも依存する。この走行によってパンク誘発物とタイヤのウォールとの間に相対的な動きが生じ、多くの場合、これによってパンクが拡大し、漏出率が高くなる。
【０００４】
空気タイヤが取り付けられたホイールの使用開始時に直ちに遡ってこのパンクの問題に対処するための通常の解決策は、停止して、影響を受けたホイールをスペアホイールと交換することである。
【０００５】
スペアホイールを使用する必要性を避けるための他の解決策も考えられており、市場で入手することができる。
【０００６】
米国特許第５９１６９３１号には、繊維製品及び推進剤ガスを含む様々な製品と混合した水性ラテックス乳剤を含むエアロゾル容器が記載されている。この容器は、タイヤが潰れた場合にタイヤバルブに固定され、タイヤの内部キャビティに推進剤ガス及び封止／補修乳剤を放出するように設計されている。その後、タイヤは少なくとも部分的に再び膨張し、乳剤がパンクを塞ぎ、最初はタイヤの内面全体にわたって乳剤を正しく分散させるために低速で、その後は通常通りに走行を再開することができる。
【０００７】
また、修理キットも存在し、スペアホイールの代わりにこれらのキットを提供する自動車メーカーもある。修理キットの利点は、車重、従って燃費を削減し、荷物室の床下空間を節約する点である。
【０００８】
パンクキットは、コンプレッサ、シーラントのシリンダ、リード線及び空気ホースで構成される。シーラントのシリンダをコンプレッサに固定し、シリンダ及びタイヤのバルブに空気ホースをねじ込み、車両のシガレットライタにリード線を差し込めば、後はバッテリが枯渇しないようにエンジンを動かしたままコンプレッサを「オン」にするだけでよい。
【０００９】
シーラントは、約３０秒でタイヤに流入し、その間に空気ホースの圧力は、約６バールに上昇する。次に、空気によってタイヤが膨張し、１０分以内で理論的膨張圧に達する。この圧力に達すると、後はコンプレッサをオフにしてキットを取り外すだけでよい。
【００１０】
再びタイヤが膨張したら、タイヤ圧を必要レベルにするために、すばやく運転席に戻って１０ｋｍ運転し、コンプレッサ及び空気ホースを用いてタイヤ圧をチェックする必要がある。
【００１１】
パンクしたタイヤを一旦修理したら、８０ｋｍ／ｈの速度を超えるべきではなく、直後にタイヤをチェック又は交換すべきである。タイヤ修理キットは、一時的な修理でしかない。
【００１２】
タイヤメーカーは、パンクを塞ぐことができる「セルフシール製品」と呼ばれる弾性、粘性又はペースト状製品の層が内側ウォール又は構造内に施されたタイヤも提案している。国際公開第２００８／０８０５５６号には、このようなタイヤの一例が開示されている。これらのタイヤは、それ自体が耐パンク性ではなく、セルフシール製品によってパンクが正常に閉じられ、すなわち塞がれる。
【００１３】
これらの様々な解決策のメーカーは全て、特にパンクの直後にパンク誘発物が取り除かれた場合に、自社の製品を用いた優れたパンク密封結果を提供する。しかしながら、通常の運転状態に対応する試験方法は存在せず、従ってこれらの様々な解決策が実際にどれほど効果的であるかを判定し、これらの解決策を互いに比較することは非常に困難である。
【先行技術文献】
【特許文献】
【００１４】
【特許文献１】米国特許第５９１６９３１号明細書
【特許文献２】国際公開第２００８／０８０５５６号
【発明の概要】
【課題を解決するための手段】
【００１５】
本発明の主題は、パンク後の圧力損失に対するタイヤの耐性を試験する方法であって、
−  タイヤのウォールに複数のパンク誘発物を挿入することによって複数のパンクを形成するステップと、
−  パンク誘発物がタイヤ内に存在する状態で、調整した膨張圧で所与の距離にわたってタイヤを走行させるステップと、
−  走行を停止するステップと、
−  各パンクについて、パンクの漏出率の推定に基づいて圧力損失耐性指数を求めるステップと、
を含み、
−  第１段階において、複数のパンク誘発物を釘などの壁部が滑らかな尖った物体で構成し、物体が走行中に排出されないように走行を行い、
−  第２段階において、前記複数のパンク誘発物をねじなどの尖ってはいるが壁部にねじ山がある物体で構成し、８０ｋｍ／ｈ未満の速度で走行を行う、
方法である。
【００１６】
この試験方法は、複数のパンク誘発物の存在下で走行を行うため、選択性が高いという利点を有する。この走行により、パンク誘発物とタイヤのウォールとの間には、パンクを拡大し、パンクを塞いだり又は塞いだ状態を保持したりすることを困難にする恐れがある相対的な動きが生じる。複数の様々なタイプの直径のパンク誘発物の使用を調整圧での走行と組み合わせることは、１つのタイヤを用いて数多くのパンク耐性結果を取得することができ、従って必要な試験回数が制限されることを意味する。走行中、特にパンク誘発物が排出された場合に生じ得るあらゆる漏出を補償するために、試験するタイヤは、膨張圧を調整することが有利である。このことは、タイヤ内に存在する他のパンク誘発物に関連するパンクの性能を研究できることを意味する。
【００１７】
この試験方法は、セルフシール製品を含むタイヤ、例えば内側ウォール上又はウォール内に配置されたセルフシール製品の層を含むタイヤにとって特に有用である。
【００１８】
タイヤがセルフシール製品を含まない場合には、走行を停止して圧力損失耐性指数を求める前に、タイヤの内部キャビティにシール製品を導入する。
【００１９】
従って、この試験方法では、パンクの際にスペアホイールに取って代わる代替解決策、特にタイヤインフレータ及び修理キットを現実的条件下で試験することができる。当然ながら、このタイヤの内部キャビティへのシーラントの導入は、試験する各シール解決策に固有の正しい手順に従って行う必要がある。
【００２０】
本発明の１つの主題による試験方法は複数の段階を含み、各段階では、適合するようにされた異なるタイプのパンク誘発物及び試験条件を使用する。
【００２１】
この理由は、出願人の企業が、セルフシール製品又はセルフシール製品の層の性能がパンク誘発物の形状によって異なり得ることを発見したためである。
【００２２】
パンク誘発物が釘などの壁部が滑らかな尖った物体である時には、低速での性能は一定であるが、ある速度閾値を超えると次第に性能が低下することが分かった。このような釘をパンク誘発物として使用する試験方法の第１段階は、試験が選択的であるためには十分に高いがパンク誘発物の目立った排出を引き起こすほどには高くはない速度でパンク耐性を試験するという利点を有する。この第１段階の走行速度Ｖ1は一定であって８０ｋｍ／ｈを上回ることが好ましく、９０〜１２０ｋｍ／ｈであることが非常に好ましい。
【００２３】
８０ｋｍ／ｈを下回ると、この試験方法では、同様のセルフシール製品の解決策を分類することができず、１２０ｋｍ／ｈを超えると、排出される釘の割合が過大になる。
【００２４】
具体的には、パンク誘発物が排出された後のセルフシール製品又はセルフシール層の性能が、特に釘の場合に非常にランダムになることが分かった。従って、数多くのパンク誘発物が排出された場合、選択的かつ反復可能な試験を行うことが不可能になる。
【００２５】
この試験方法は、複数のパンク誘発物をねじなどの壁部にねじ山のある尖った物体で構成する第２段階を含む。
【００２６】
このようなパンク誘発物の存在下におけるセルフシール性能は、停止時及び低速時にはそれほど良好でないが、走行時の速度の関数として好転することが分かる。
【００２７】
このようなねじタイプのパンク誘発物の存在下では、これらの物体を挿入する際にタイヤを摂氏５０〜６０度に予熱すると、走行前及び走行後の性能が向上することが分かる。このような予熱は、ほとんどのパンクはタイヤの走行中、従って高温時に発生するという使用条件に近い限り、この第２段階の一部を有利に形成することができる。
【００２８】
第２段階での走行は、８０ｋｍ／ｈ未満の速度で行われることが好ましい。これにより、ねじによって生じたパンクがタイヤのクラウンに存在する際に、様々なセルフシール解決策がどのように挙動するかについての明確な差別化を行うことが可能になる。走行速度Ｖ2は、５０〜７５ｋｍ／ｈであることが有利である。
【００２９】
この試験方法の第２段階は、ねじタイプのパンク誘発物を用いて、８０ｋｍ／ｈを上回る一定の高速Ｖ2-2で試験を行うことによって補完されることが有利である。
【００３０】
これにより、各解決策についてセルフシール性能の改善勾配を速度の関数として評価することが可能になる。
【００３１】
このような試験方法により、パンク誘発物の２つの相補的事例におけるセルフシール解決策の圧力損失耐性を評価することが可能になる。これらの２つの事例では、解決策の分類が互いに無関係であることが分かる。
【００３２】
この試験方法は、
−  前記タイヤの前記ウォールに複数のパンク誘発物を挿入することによって複数のパンクを形成するステップと、
−  前記タイヤのウォールから複数のパンク誘発物を引き抜くステップと、
−  パンク誘発物を引き抜いた後に、調整した膨張圧で所与の距離にわたって１２０ｋｍ／ｈを上回る速度Ｖ3でタイヤを走行させるステップと、
−  走行を停止するステップと、
−  各パンクについて、前記パンクの漏出率の推定に基づいて圧力損失耐性指数を求めるステップと、
を含む第３段階をさらに含むことが有利である。
【００３３】
速度Ｖ3は一定であり、１８０ｋｍ／ｈ未満であることが好ましい。
【００３４】
この第３段階は、上述した最初の２つのシナリオとは無関係な第３のシナリオにおけるセルフシール解決策の性能を特徴付けるという利点を有する。この段階では、パンク誘発物が引き抜かれた後にパンクを塞ぐセルフシール製品のプラグの高速機械耐性を試験する。この第３段階の結果は、最初の２つの結果を補完する。
【００３５】
試験方法の各段階の走行距離は、２００ｋｍを上回ることが有利であり、５００ｋｍを上回ることが非常に有利である。
【００３６】
当然ながら、各段階で使用される状況及びパンク誘発物の数によっては、試験方法の３つの段階全てに同じタイヤを使用することも、又は各々がこのセルフシール解決策を試験するために同じセルフシール解決策を備えた複数のタイヤを使用することもできる。
【００３７】
試験方法は、全てのパンクについて平均圧力損失耐性指数（ＩM1、ＩM2、ＩM3）を計算するさらなるステップを含むことが有利である。
【００３８】
また、パンク誘発物のスコアを組み合わせ、物体が顧客ベース内で出現する頻度を示す曲線を用いてこれらのスコアに重み付けすることによって各指数を求めることも有利である。
【００３９】
例えば、所与の国で見つかった釘及び／又はねじ直径の分布を示す曲線を参照することができる。これにより、所与の国における実際の使用条件に近い条件での動作が可能になる。
【００４０】
このようにして取得されたＩM1、ＩM2、ＩM3という３つの指数により、タイヤが最初からセルフシール製品を備えているか否かに関わらず、パンク後の圧力損失に対するタイヤの耐性を高度に選択的に特徴付けることが可能になる。
【００４１】
タイヤは、回転道路上を走行することができる。
【００４２】
タイヤは、パンク誘発物をタイヤのウォールに挿入する前に膨張させることが好ましい。これにより、パンク誘発物の挿入が容易になる。
【００４３】
走行中には、タイヤの膨張圧が調整されることが好ましく、試験するタイヤのタイプによって１．８〜５バールの圧力に調整されることが非常に好ましい。
【００４４】
複数のパンク誘発物は、様々な直径及び／又は様々な長さのねじ及び釘を含むことが有利である。
【００４５】
パンク誘発物の直径は、３〜５ｍｍであることが好ましい。
【００４６】
複数のパンク誘発物は、１０〜５０個のパンク誘発物を含むことが有利であり、２０〜４０個の物体を含むことが好ましい。
【００４７】
パンク誘発物は、タイヤのトレッドパターンの溝の外面からタイヤのクラウンに挿入することができる。
【００４８】
パンク誘発物は、タイヤのトレッドパターンのトレッドブロックに挿入することもできる。
【００４９】
各パンクの漏出率を視覚化して定性的に評価するために、界面活性剤を使用することが有利である。
【００５０】
パンクの漏出率を評価するために、
−  １００：泡が見えず、漏出なし、
−  ８０：拡大鏡を用いてしか確認できない０．１ｍｍ未満の直径の非常に小さな泡が存在するナノ漏出、
−  ６０：０．１〜１ｍｍの直径の裸眼で見える小さな泡が存在するマイクロ漏出、
−  ０：１ｍｍを超える直径の成長する泡が存在し、又は流量が大き過ぎて泡が全く存在しない漏出、
というスコア付けスキームを使用することができる。
【００５１】
以下の添付図に、内側ウォール上にセルフシール層を含むタイヤにおける、圧力損失に対するタイヤの耐性を試験する方法の様々な態様を示す。
【図面の簡単な説明】
【００５２】
【図１】複数のパンク誘発物を示す図である。
【図２】中国及び米国において観察された釘直径の分布を累積度数として示す曲線である。
【図３】３つのパンクを含むタイヤのクラウンを上から見た部分ビューである。
【図４】漏出率ゼロのパンクの事例を示す図である。
【図５（ａ）】漏出率が非常に低いパンクの事例を示す図である。
【図５（ｂ）】漏出率が非常に低いパンクの事例を示す図である。
【図６】漏出率が低いパンクの事例を示す図である。
【図７（ａ）】漏出が速いパンクの事例を示す図である。
【図７（ｂ）】漏出が速いパンクの事例を示す図である。
【図８】セルフシール解決策の性能に対する走行速度の影響を概略的に示す図である。
【発明を実施するための形態】
【００５３】
上述した国際公開第２００８／０８０５５６号に記載されるような、セルフシール製品の層が施された２０５／５５Ｒ１６のサイズのＭｉｃｈｅｌｉｎ  Ｅｎｅｒｇｙ  Ｓａｖｅｒタイヤ１を試験する。
【００５４】
図８に、所与のセルフシール解決策の性能に対する走行速度の影響を非常に概略的に示す。これらの走行条件は、本発明の１つの主題による試験方法の様々な段階のものである。
【００５５】
グラフ（ａ）は、側壁が滑らかな尖ったパンク誘発物である釘タイプのパンク誘発物の事例（段階１）を示す。性能は、低走行速度では優れているが、その後、速度が約７０ｋｍ／ｈ以上になると次第に低下する。
【００５６】
グラフ（ｂ−１）は、側壁にねじ山のある尖ったパンク誘発物であるねじタイプのパンク誘発物の事例（段階２）を示す。低温状態、すなわち摂氏約２０度の大気温度でタイヤのクラウンにねじを挿入したものである。停止時及び低速時の性能は良くないが、その後、速度と共に次第に向上する。
【００５７】
グラフ（ｂ−２）は、ねじタイプのパンク誘発物を高温で挿入した時の、すなわち、タイヤを摂氏約５０〜６０度のクラウン温度に上昇させた時のねじタイプのパンク誘発物の事例を示す。試験した速度範囲全体にわたって圧力損失耐性性能の向上が観察される。
【００５８】
最後に、グラフ（ｃ）は、パンク誘発物をタイヤのクラウンに挿入した直後に抜き取ってから行った走行中に得られた性能（段階３）を示す。この場合も、低速度性能は優れており、約１３０ｋｍ／ｈの高速をわずかに超えた辺りで平均性能が低下し始めると考えられる。このことは、セルフシール製品のプラグの高温機械強度を特徴付ける。
【００５９】
図１に、この試験方法に一般的に使用されるパンク誘発物の例をいくつか示す。これらは、直径３ｍｍの釘２１、直径４ｍｍの釘２２及び直径５ｍｍの釘２３、並びに直径３．５ｍｍで長さ３０又は４０ｍｍのねじ２５である。
【００６０】
これらのパンク誘発物の直径は、実際の走行条件下で遭遇するパンク誘発物に対して完全に実際的なものである。図２には、中国及び米国の道路上で見つかった釘の分布を累積度数として示す。遭遇するパンク誘発物の９０％よりも多くを直径５ｍｍ以下の釘が全体として占めることが認められる。
【００６１】
タイヤ１を適当なホイールに取り付けて２．５バールに膨張させたら、これらのタイヤ及びホイールを図示していない回転ハブにしっかりと取り付け、タイヤ１のクラウン３に複数のパンク誘発物を挿入する。
【００６２】
図３は、タイヤ１のクラウン３を上から見た部分ビューである。このタイヤのトレッドパターンは、内側、中央７及び外側９の３つの縦溝と、横溝又は空隙１１を有する外側ショルダー部５とを含む。内側又は外側は、車両の内向き又は車両の外向きに取り付けられように意図されたタイヤの側を意味し、このタイヤのトレッドパターンは非対称である。図３には、中央縦溝（ＣＧ）７、外側縦溝（ＯＧ）９及び外側ショルダー部５の横溝（ＴＶ）１１内に配置された釘２１による３つのパンクを示している。
【００６３】
試験方法の第１段階、すなわち「釘手順」では、クラウン全体に、直径が３ｍｍで長さが４５〜６０ｍｍの釘を１２本、直径が４ｍｍで同様の長さの釘を６本、及び直径が５ｍｍで同様の長さの釘を６本挿入した。
【００６４】
タイヤのクラウンを摂氏約５０〜６０度の温度に上昇させた試験方法の第２段階、すなわち「ねじ手順」では、クラウン全体にわたり、直径が３．５ｍｍで長さが３０ｍｍのねじを１２本、及び直径が３．５ｍｍで長さが４０ｍｍのねじを１２本挿入した。パンク誘発物は、クラウンの外周に均一に分散させる。
【００６５】
その後、膨張したタイヤとホイールの組立体を、５〜６メートルの展開長さを有するローラのハブに固定する。
【００６６】
走行条件として、膨張圧を例えば２．５バールに調整し、与える荷重をタイヤの定格荷重の約７０％にし、回転道路室内の温度を約２０℃に調整し、トルクを与えずにコーナリング又はキャンバを適用しない直線で走行させる。
【００６７】
速度条件は、以下の手順に依存し、
−  釘手順では、実際に釘の排出が観察されないＶ1＝１００ｋｍ／ｈで６時間にわたって走行を行い、
−  ねじ手順では、速度Ｖ2＝７０ｋｍ／ｈで６時間にわたって１回目の走行を行い、その後、１回目の走行結果を分析したら、速度Ｖ2-2＝１３０ｋｍ／ｈで６時間にわたって２回目の走行を行い、
−  第３段階、すなわち「プラグ手順」では、１５０ｋｍ／ｈで６時間にわたって走行を行う。
【００６８】
最も大きな釘は、走行中に排出される可能性がある。試験の分析条件（新品の錆びていない真っ直ぐに立たせた釘）によって排出の発生が促される。排出が生じた場合、排出された釘は、最終スコアの計算時に考慮しない。引き抜くのに必要な力はねじ山によって増大するので、ねじは走行中に排出されない。
【００６９】
走行後には、最低２時間にわたって持続する冷却段階を観察する。
【００７０】
これらの結果を半クラウン毎に分析する。
【００７１】
試験の結果は、引き抜き前、引き抜き後及び引き抜きから約１０分後の各パンクによる漏出の定性的観察である。
【００７２】
例えば「１０００泡」形成エアロゾルキャニスタなどの界面活性剤を用いて漏出を評価する。この製品をパンク上に噴霧し、評価者は、明るい照明下で拡大鏡を用いて泡の存在、サイズ及び数を確認する。
【００７３】
図４〜図７に、パンク誘発物が存在する状態（図４、図５（ａ）、図６及び図７（ａ））、及びパンク誘発物が引き抜かれた又は排出された後（図５（ｂ）、図７（ｂ））に観察された様々な事例を示す。
【００７４】
図４には、タイヤの縦溝９内に位置するパンク４１を貫通する釘２１を示す。泡は確認されず、漏出はなく、このパンクのスコアは１０又は１００％である。
【００７５】
図５（ａ）には、タイヤの縦溝９内に位置するパンク５１を貫通するパンク誘発物２１を示す。界面活性剤の塗布により、拡大鏡下でしか見えない直径０．１ｍｍ未満の非常に多くの極めて小さな泡５１が確認される。この漏出は、スコアが８又は８０％のごくわずかな漏出である。
【００７６】
図５（ｂ）には、排出又は抜き取られたパンク誘発物によって形成されたパンク５２を示す。パンク５２も、同様にタイヤの外側縦溝９内に位置する。界面活性剤を塗布すると、やはり拡大鏡下で見える直径０．１ｍｍ未満の非常に多くの極めて小さな泡５１が確認される。この漏出にも、同じ８又は８０％のスコアが与えられる。
【００７７】
図６には、タイヤの外側縦溝９内に位置するパンク６１を貫通するパンク誘発物２１を示す。ここでは、界面活性剤の塗布により、大まかに０．１ｍｍ〜１ｍｍで構成される直径の小さな泡６３の集合が確認される。この漏出は、スコアが６又は６０％のわずかな漏出である。
【００７８】
図７（ａ）には、タイヤの縦溝内に位置するパンク７１を貫通するパンク誘発物２１を示す。界面活性剤の塗布により、直径１ｍｍを超える単一の大きな泡７３が確認される。この漏出は、スコアが０又は０％の漏出である。
【００７９】
図７（ｂ）には、タイヤの縦溝内の、パンク誘発物が走行中に排出された、又は停止後に抜き取られたパンク７２を示す。同様に、直径が１ｍｍを超える単一の大きな泡７３を１つだけ確認することができる。この漏出は、スコアが０又は０％の漏出である。
【００８０】
以下の表に、釘手順の結果を示す。
表１：釘手順−走行前スコア
2016531289.tif 000003
表中、
−  ＯＧ：外側溝９内に配置された釘、
−  ＣＧ：中央溝７内に配置された釘、
−  ＣＴ：横方向空隙１１内に配置された釘、
である。
【００８１】
タイヤ１のクラウンブロックの半分に含まれる１２本の釘では漏出が観察されず、性能は１００％である。
表２：釘手順−走行後スコア
2016531289.tif 000004
【００８２】
１００ｋｍ／ｈで６時間走行した後、１２本の釘はいずれも排出されなかったことが判明した。直径３ｍｍの釘では非常にわずかな漏出が観察され、直径４ｍｍの釘ではスコア６のわずかな漏出と、スコア８の非常にわずかな漏出とが観察され、直径５ｍｍの釘ではスコア６のわずかな漏出が２つ観察された。
【００８３】
従って、性能は、直径３ｍｍの釘の９７％から、直径４ｍｍの釘では８０％に、直径５ｍｍの釘では７３％に減少する。
表３：釘手順−抜き取り後のスコア
2016531289.tif 000005
【００８４】
上記の表３には、釘を引き抜いた後に観察された結果を示す。引き抜いた直後（Ｔ０）と１０分後に（Ｔ１０）における２段階採点を行った。Ｔ０とＴ１０の間で変化するスコアもあることが分かる。結果は、８０〜９０％の良好なものである。
【００８５】
表２の結果からは、釘が顧客ベース内で出現する頻度を示す曲線を用いて様々な釘直径に重み付けすることにより、「配置されたままの釘」の全体的なスコアを計算することができる。同様に、表３の結果からは、「引き抜かれた釘」の全体的なスコアを計算することができる。
【００８６】
以下の表には、ねじ試験の結果を示す。
表４：ねじ手順−走行前スコア
2016531289.tif 000006
【００８７】
上記の表４には、タイヤのクラウンに長さ４０ｍｍのねじを挿入した時に観察された結果を示している。１／２のタイヤに１２本のねじを挿入した。高温時のスコア（「高温タイヤ」の行）、及びその後にタイヤを冷却した後（「低温タイヤ」の行）のスコアを付ける。この例では、ねじの挿入によって系統的に様々な程度の漏出の出現が引き起こされている点に注目されたい。性能指数は、高温タイヤでは２５％、タイヤの冷却後では３０％である。走行中には、これらの漏出の全部又は一部が消失する。
表５：ねじ手順−７０ｋｍ／ｈにおける走行後のスコア
2016531289.tif 000007
【００８８】
表５には、７０ｋｍ／ｈにおけるねじ手順の１回目の走行終了時に得られた結果を示す。得られた指数は、前回の走行前の２つの指数に非常に近い３２％である。
表６：ねじ手順−１３０ｋｍ／ｈにおける走行後のスコア
2016531289.tif 000008
【００８９】
上記の表６には、１３０ｋｍ／ｈにおける２回目の走行終了時に観察された結果を示している。この事例では、ねじが存在する状態での１回目の走行と２回目の走行との間でスコアがＩM＝６０％とかなり改善されたことに気付くであろう。
【００９０】
表６には、ねじを引き抜いた後に観察された結果も示している。釘の場合と同様に、引き抜いた直後（Ｔ０）と１０分後（Ｔ１０）における２段階採点を行った。ねじを引き抜いた後に得られたスコアは、Ｔ０で７２％、Ｔ１０で９０％である。
【００９１】
以下の表には、プラグ試験の結果を示す。
表７：プラグ手順−挿入して引き抜いた後のスコア
2016531289.tif 000009
【００９２】
上記の表７には、釘を挿入して引き抜いた段階の後に観察された結果を示している。スコアが０の場合には、穴を充填し、タイヤのクラウンに沿って少し離れた箇所で新たな挿入を行う。
表８：プラグ手順−１５０ｋｍ／ｈでの走行後のスコア
2016531289.tif 000010
【００９３】
使用したのは主に直径５ｍｍの釘であり、最も好ましくない場合に試験した製品のあらゆる弱点を検出することが望まれる。
【００９４】
上記の表８には、走行終了時に観察された結果を示す。引き抜いた直後（Ｔ０）と１０分後（Ｔ１０）における２段階採点を行った。ほとんどのスコアが１０であることに注目されたい。
【００９５】
説明した試験は、セルフシール製品の層を備えた、標準装備として装備されるタイヤに関するものである。上述したように、説明した試験では、タイヤインフレータ及び修理キットなどの他の解決策を試験することもできる。
【００９６】
これらの他の解決策を用いて試験を行った。パンク誘発物を直ちに除去したパンクの場合、全ての解決策についてシール性能が実質的に１００％であることが分かった。対照的に、パンク誘発物が存在する状態でタイヤを走行させた場合、わずか２００〜３００ｋｍの走行後にタイヤインフレータの性能はゼロになり、製品がパンクを通じて漏出する。修理キットに関する限りは、より良好な性能を発揮するが、やはりパンク誘発物が存在したまま走行を行った場合には、その長さと共に性能が非常に大きく悪化する。
【００９７】
このような試験は、選択性が高く、圧力損失よりもむしろ各パンクの漏出率の分析に基づき、これにより１つのタイヤで数多くの結果を取得できるという利点を有する。
【符号の説明】
【００９８】
９  外側縦溝
２１  釘
４１  パンク
【図１】
2016531289.tif 000011
【図３】
2016531289.tif 000012
【図４】
2016531289.tif 000013
【図５（ａ）】
2016531289.tif 000014
【図５（ｂ）】
2016531289.tif 000015
【図６】
2016531289.tif 000016
【図７（ａ）】
2016531289.tif 000017
【図７（ｂ）】
2016531289.tif 000018
【図２】
2016531289.tif 000019
【図８】
2016531289.tif 000020
【国際調査報告】
2016531289.tif 000021
2016531289.tif 000022
2016531289.tif 000023
2016531289.tif 000024
2016531289.tif 000025
2016531289.tif 000026